(57)【要約】【課題】金属混合溶液から目的とする金属を効率よく分離する方法を提供すること。【解決手段】（１）金属配位ユニット含有親水性ポリマーを第一の還元剤の存在下、第一の金属のイオンを含む第一の溶液に浸漬させ、当該親水性ポリマー上に前記第一の金属の核を生成する工程、および（２）前記第一の金属の核を含む親水性ポリマーを、第二の還元剤の存在下、前記第一の金属のイオンを含む第二の溶液に浸漬させて、前記親水性ポリマー上の第一の金属の核上に前記第二の溶液に含まれる第一の金属を析出させて核成長させる工程、を備え、  前記第一の金属は標準水素電極基準における還元電位が０より大きいことを特徴とする、金属の分離方法。【選択図】図１
2019137876.tif 000002
【特許請求の範囲】
【請求項１】
（１）金属配位ユニット含有親水性ポリマーを第一の還元剤の存在下、第一の金属のイオンを含む第一の溶液に浸漬させ、当該親水性ポリマー上に前記第一の金属の核を生成する工程、および
（２）前記第一の金属の核を含む親水性ポリマーを、第二の還元剤の存在下、前記第一の金属のイオンを含む第二の溶液に浸漬させて、前記親水性ポリマー上の第一の金属の核上に前記第二の溶液に含まれる第一の金属を析出させて核成長させる工程、を備え、
前記第一の金属は標準水素電極基準における還元電位が０より大きいことを特徴とする、金属の分離方法。
【請求項２】
前記第一の還元剤が水素化ホウ素ナトリウムまたは水素化アルミニウムリチウムである、請求項１に記載の分離方法。
【請求項３】
前記第二の還元剤がＬ−アスコルビン酸である、請求項１または２に記載の金属の分離方法。
【請求項４】
前記金属配位ユニットが、チオカルボニル基、チオール基、チオエーテル基、カルボキシル基及びアミノ基からなる群より選ばれる１種以上である、請求項１〜３のいずれか一項に記載の金属の分離方法。
【請求項５】
前記親水性ポリマーが水酸基を有する、請求項１〜４のいずれか一項に記載の金属の分離方法。
【請求項６】
前記第一の金属が、ルテニウム（Ｒｕ）、ロジウム（Ｒｈ）、オスミウム（Ｏｓ）、イリジウム（Ｉｒ）、白金（Ｐｔ）、及びパラジウム（Ｐｄ）からなる群より選ばれる、請求項１〜５のいずれか一項に記載の金属の分離方法。
【請求項７】
前記第二の溶液が、さらに前記第一の金属とは異なる第二の金属のイオンを含む、請求項１〜６のいずれか一項に記載の金属の分離方法。
【請求項８】
前記第一の溶液が第一の安定化剤を含み、前記第二の溶液が第二の安定化剤を含む、請求項１〜７のいずれか一項に記載の金属の分離方法。
【請求項９】
前記第二の安定化剤が臭化ヘキサデシルトリメチルアンモニウムである、請求項８に記載の金属の分離方法。
【発明の詳細な説明】
【技術分野】
【０００１】
本発明は、金属配位親水性ポリマー上での種核成長法を利用した、金属混合溶液からの金属の分離方法に関する。
【背景技術】
【０００２】
希少金属（レアメタル）はいわゆるハイテク製品の製造に欠かせないが、これらの多くは埋蔵量が少なく、２０５０年までに多くの金属が枯渇する可能性がある。
一方、近年、アジア諸国では電子機器の廃棄物が増加し続けて（日本２２４万トン、中国６６８万トン、インドネシア８１万トン、日本経済新聞２０１７年１月１６日付）いる。これらの電子機器には、希少金属、例えば白金族元素が主要元素として用いられることが多い。白金族元素は電子機器や自動車排気ガス浄化触媒などの原料に多量に使用されているが、地球上での産出量が少なく高価格で取り引きされている。したがって、廃製品や海中に溶存する希少金属を効率よく回収するシステムの開発は急務の課題である。
【０００３】
希少金属を回収する技術の一つとして、特許文献１には、白金族の元素を溶媒抽出方法で分離する方法が開示されている。白金は、白金鉱石中に混合して産出されるため、白金族同士の相互選択分離も求められているが、揮発性の高い有機溶媒を用いることは毒性や環境への影響が懸念される。
一方、特許文献２には、貴金属と卑金属とを含有する酸性液中にメルカプト基を含有する水溶性化合物を添加して貴金属を含有する凝集体を形成させ、これを分離回収して貴金属と卑金属を分別する方法が開示されている。
【先行技術文献】
【特許文献】
【０００４】
【特許文献１】特開２００５−９７６９５号公報
【特許文献２】特開２０１２−１５８８３０号公報
【発明の概要】
【発明が解決しようとする課題】
【０００５】
本発明は、金属混合溶液から目的とする金属を効率よく分離する方法を提供することを主たる課題とする。
【課題を解決するための手段】
【０００６】
本発明者は上記課題を解決すべく鋭意検討を行った。その結果、金属配位ユニットを有する親水性ポリマーを分離対象の金属のイオンを含有する第一溶液と浸漬させ、還元剤の存在下、当該金属を還元することで、分離対象の金属をポリマー上に配位させて核形成を行い、さらに、分離対象の金属のイオンを含む第二の溶液に前記核形成させた金属含有ポリマーを浸漬させることで、第二の溶液中に存在する分離対象の金属（イオン）が還元され、ポリマーに配位している金属が核成長すること、これにより、金属混合溶液から目的とする金属を効率よく分離することができること、を見出し、これらの知見に基づいて本発明を完成するに至った。
【０００７】
すなわち、本発明は以下を提供する。
［１］  （１）金属配位ユニット含有親水性ポリマーを第一の還元剤の存在下、第一の金属のイオンを含む第一の溶液に浸漬させ、当該親水性ポリマー上に前記第一の金属の核を生成する工程、および
（２）前記第一の金属の核を含む親水性ポリマーを、第二の還元剤の存在下、前記第一の金属のイオンを含む第二の溶液に浸漬させて、前記親水性ポリマー上の第一の金属の核上に前記第二の溶液に含まれる第一の金属を析出させて核成長させる工程、を備え、
前記第一の金属は標準水素電極基準における還元電位が０より大きいことを特徴とする、金属の分離方法。
［２］  前記第一の還元剤が水素化ホウ素ナトリウムまたは水素化アルミニウムリチウムである、［１］に記載の分離方法。
［３］  前記第二の還元剤がＬ−アスコルビン酸である、［１］または［２］に記載の金属の分離方法。
［４］  前記金属配位ユニットが、チオカルボニル基、チオール基、チオエーテル基、カルボキシル基及びアミノ基からなる群より選ばれる１種以上である、［１］〜［３］のいずれかに記載の金属の分離方法。
［５］  前記親水性ポリマーが水酸基を有する、［１］〜［４］のいずれかに記載の金属の分離方法。
［６］  前記第一の金属が、ルテニウム（Ｒｕ）、ロジウム（Ｒｈ）、オスミウム（Ｏｓ）、イリジウム（Ｉｒ）、白金（Ｐｔ）、及びパラジウム（Ｐｄ）からなる群より選ばれる、［１］〜［５］のいずれかに記載の金属の分離方法。
［７］  前記第二の溶液が、さらに前記第一の金属とは異なる第二の金属を含む、［１］〜［６］のいずれかに記載の金属の分離方法。
［８］  前記第一の溶液が第一の安定化剤を含み、前記第二の溶液が第二の安定化剤を含む、［１］〜［７］のいずれかに記載の金属の分離方法。
［９］  前記第二の安定化剤が臭化ヘキサデシルトリメチルアンモニウムである、［８］に記載の金属の分離方法。
【発明の効果】
【０００８】
本発明により、金属混合溶液から目的とする金属を効率よく分離することができる。これにより、従来は困難であった白金族金属間での相互分離など、分離が困難な金属同士の分離が可能となった。
【図面の簡単な説明】
【０００９】
【図１】図１は金属配位親水性ポリマー上での種核成長法を利用した白金族相互分離の概念図である。
【図２】図２は実施例１の核生成前後の赤外分光法（ＩＲ）スペクトル測定結果である。
【図３】図３は実施例１の核生成後のＸ線光電子分光法（以下、ＸＰＳという。）スペクトル測定結果である。
【図４】図４は実施例１の核成長後のＸＰＳスペクトル測定結果である。
【図５】図５は核生成後の透過型電子顕微鏡（以下、ＴＥＭという。）像である（図面代用写真）。
【図６】図６は白金とパラジウムの混合溶液からの白金分離に関する蛍光Ｘ線分析（以下、ＸＲＦという。）測定の結果である。
【図７】図７は実施例１の、白金とその他の白金族元素との相互分離挙動結果である。
【図８】図８は実施例２の、パラジウムとその他の白金族元素との相互分離挙動結果である。
【発明を実施するための形態】
【００１０】
以下に、本発明の実施の形態を詳細に説明する。
【００１１】
本発明の一態様は、（１）金属配位ユニットを有する親水性ポリマーを第一の還元剤の
存在下、第一の金属のイオンを含む第一の溶液に浸漬させ、当該親水性ポリマー上に前記第一の金属の核を生成する工程、（２）前記第一の金属の核を含む親水性ポリマーを、第二の還元剤の存在下、前記第一の金属のイオンを含む第二の溶液に浸漬させて、前記親水性ポリマー上の第一の金属の核上に前記第二の溶液に含まれる第一の金属を析出させて核成長させる工程、を備える金属の分離方法であって、前記第一の金属は標準水素電極基準における還元電位が０より大きいことを特徴とする。
以下、各工程について詳細に説明する。
【００１２】
（１）金属配位ユニット含有親水性ポリマーを第一の還元剤の存在下、第一の金属のイオンを含む第一の溶液に浸漬させ、当該親水性ポリマー上に前記第一の金属の核を生成する工程
この工程は、金属配位ユニットを有する親水性ポリマー（以下、単に「親水性ポリマー」ともいう。）上での第一の金属の核形成工程である。親水性ポリマーを還元剤の存在下、第一の溶液に浸漬させることで、第一の金属のイオンが親水性ポリマーの金属配位ユニットに配位し、還元されて、第一の金属が親水性ポリマー上で核形成する。
【００１３】
第一の溶液は、分離の対象である、第一の金属のイオンを含有する。
第一の金属は、標準水素電極基準における還元電位が０より大きければ特に限定されないが、核形成及び核成長の観点から、＋０．３Ｖ以上が好ましく、＋０．５Ｖ以上がより好ましく、＋１．０Ｖ以上がより好ましい。第一の金属として具体的には、金（Ａｕ）、銀（Ａｇ）、水銀（Ｈｇ）およびレアメタルが例示され、ここでレアメタルとして具体的には、ルテニウム（Ｒｕ）、ロジウム（Ｒｈ）、オスミウム（Ｏｓ）、イリジウム（Ｉｒ）、白金（Ｐｔ）、パラジウム（Ｐｄ）、ゲルマニウム（Ｇｅ）、セレン（Ｓｅ）、アンチモン（Ｓｂ）、テルル（Ｔｅ）、レニウム（Ｒｅ）、及びビスマス（Ｂｉ）が挙げられる。なお、第一の溶液中、金属は水和イオンとして存在することができる。
還元電位が０より大きいことにより、後述する核成長が行われ、目的とする金属を効率良く分離することが可能になる。
本発明の一態様において、第一の金属は、ルテニウム（Ｒｕ）、ロジウム（Ｒｈ）、オスミウム（Ｏｓ）、イリジウム（Ｉｒ）、白金（Ｐｔ）、及びパラジウム（Ｐｄ）からなる群より選ばれる白金族元素であることがより好ましい。白金族元素は地球上での産出量が少なく高価格で取り引きされているためである。
【００１４】
第一の溶液は、分離の対象である金属のイオンを含有していればよく、その入手方法は特に限定されない。例えば、分離対象の金属の塩を純水に溶解し、第一の金属のイオンを含有する水溶液を調製してもよいし、分離対象の金属が含まれている廃液などを入手して用いてもよい。
ルテニウムを分離対象金属とする場合、塩化ルテニウム（ＩＩＩ）ｎ水和物、ルテニウム（ＩＩＩ）アセチルアセトナートなどを純水に溶解し、水溶液として用いることができる。
ロジウムを分離対象金属とする場合、塩化ロジウム（ＩＩＩ）三水和物などを純水に溶解し、水溶液として用いることができる。
オスミウムを分離対象金属とする場合、塩化オスミウム（ＩＩＩ）三水和物、塩化オスミウム（ＩＩＩ）ｎ水和物、塩化オスミウム（ＩＩＩ）などを純水に溶解し、水溶液として用いることができる。
イリジウムを分離対象金属とする場合、塩化イリジウム（ＩＩＩ）三水和物、塩化イリジウム（ＩＶ）水和物などを純水に溶解し、水溶液として用いることができる。
白金を分離対象金属とする場合、ヘキサクロロ白金（ＩＶ）酸六水和物、ヘキサクロロ白金（ＩＶ）酸ナトリウム六水和物、ヘキサクロロ白金（ＩＶ）カリウム六水和物などを純水に溶解し、水溶液として用いることができる。
パラジウムを分離対象金属とする場合、テトラクロロパラジウム（ＩＩ）酸ナトリウム
、テトラクロロパラジウム酸（ＩＩ）リチウムｎ水和物、塩化パラジウム（ＩＩ）などを純水に溶解し、溶液として用いることができる。
【００１５】
第一の溶液中の第一の金属のイオンの含有量は核形成反応が可能な限り特に制限されないが、効率的な核生成の観点から、０．０００１ｍｏｌ／Ｌ以上０．０４ｍｏｌ／Ｌ以下が好ましい。
【００１６】
第一の溶液の溶媒としては水を用いることができるが、本発明の効果を損なわない範囲で、エタノールなどのアルコール、エチレングリコール等を含むことができる。
【００１７】
本発明の一態様において、第一の溶液は第一の還元剤及び第一の安定化剤を含む。
第一の還元剤は、第一の溶液中に含有される分離対象である金属（イオン）を還元する還元力を有していればよく、例えば、水素化ホウ素ナトリウム、水素化アルミニウムリチウムなどが挙げられる。還元力の観点から、水素化ホウ素ナトリウムが好ましい。
第一の溶液中の第一の還元剤の含有量は核形成反応が可能な限り特に制限されないが、効率的な核生成の観点から、０．０１ｍｏｌ／Ｌ以上０．１ｍｏｌ／Ｌ以下が好ましく、０．０２ｍｏｌ／Ｌ以上０．０６ｍｏｌ／Ｌ以下がより好ましく、０．０２１１ｍｏｌ／Ｌ以上０．０４ｍｏｌ／Ｌ以下がさらに好ましい。
【００１８】
また、第一の安定化剤は、第一の溶液中で、第一の金属のイオンの分散状態を安定化させられるものであればよく、例えば、クエン酸、クエン酸ナトリウムなどの界面活性剤全般が挙げられる。金属安定化の観点から、クエン酸、クエン酸ナトリウムが好ましい。
第一の溶液中の第一の安定化剤の含有量は核形成反応が可能な限り特に制限されないが、効率的な核生成の観点から、０．００１ｍｏｌ／Ｌ以上０．０１ｍｏｌ／Ｌ以下が好ましい。
第一の安定化剤は１種を用いてもよいし、２種以上を組み合わせて用いてもよい。
【００１９】
金属配位ユニットを有する親水性ポリマーの種類は特に限定されず、合成してもよいし、市販品を入手して用いてもよい。
金属配位ユニットとしては金属の種類に応じて適宜選択できるが、白金族元素の配位の観点から、チオカルボニル基、チオール基、チオエーテル基、チオカルボニル基などの硫黄元素を含む基、カルボキシル基及びアミノ基からなる群より選ばれる基であることが好ましく、チオカルボニル基がより好ましい。親水性ポリマーは水酸基などの親水性ユニットを有することが好ましい。
親水性ユニットを有する場合、金属配位ユニットと親水性ユニットの比は、核形成と親水性の観点から、３：９７〜２０：８０が好ましく、５：９５〜２０：８０がより好ましい。金属配位ユニット含有親水性ポリマーの合成方法の一例としては、例えば、ポリビニルアルコールとメチルイソチオシアナートをジメチルスルホキシド中で撹拌する方法が挙げられる。また、特開２０１１−２３５２３６号公報に記載のポリアリルアミンのアミノ基と、ポリアリルアミンのアミノ基の１つの水素原子がイソチオシアナートによって置換されたチオウレア基の双方を有するポリアリルアミン誘導体を用いる方法を参考にすることができる。
【００２０】
核形成工程の温度は核形成反応が可能な限り特に制限されないが、還元効率の観点から、２５℃以上１００℃以下が好ましい。
核形成工程の時間は核形成反応が可能な限り特に制限されないが、還元効率の観点から、１分以上３０分以内が好ましく、１分以上２０分以内がより好ましい。
また、核形成工程では、第一の溶液を撹拌してもよい。
【００２１】
なお、還元剤は、親水性ポリマーを第一の溶液に浸漬させる前に予め第一の溶液に添加
してもよいし、親水性ポリマーを第一の溶液に浸漬してから第一の溶液に添加してもよい。
例えば、金属配位ユニット含有親水性ポリマーと、還元剤を第一の溶液に加えて、１００℃で１０分間撹拌する。
この工程により、形成する核の大きさは、通常０．１ｎｍ以上１０ｎｍ以下であり、０．１ｎｍ以上２ｎｍ以下である。
【００２２】
第一の金属が還元され、ポリマーに配位して第一の金属の核が形成したことは、例えば、赤外吸収スペクトル（ＩＲスペクトル）測定によりポリマーの金属配位ユニットのピークの有無を調べることによりわかる。核生成（金属元素配位）前は金属配位ユニットのピーク（例えば、チオカルボニル基は１５６０ｃｍ−１）が観測されるが、核生成（金属元素配位）後は金属配位ユニットのピークが減少する。また、ＸＰＳスペクトル測定により、第一の金属のピーク、すなわち第一の金属の価数を調べることによってもわかる。例えば、白金を分離対象の第一の金属とする場合、白金は還元されると０価になるので、０価の白金のピークが観測される。
【００２３】
（２）第一の金属の核を含む親水性ポリマーを、第二の還元剤存在下、第一の金属のイオンを含む第二の溶液に浸漬させる工程
この工程は、親水性ポリマー上に核形成した第一の金属を核成長させる工程である。親水性ポリマー上に分離対象の第一の金属の核形成後、当該金属核形成親水性ポリマーを第一の金属のイオンを含む第二の溶液に浸漬させることで、第二の溶液中に存在する第一の金属のイオンを還元し、ポリマー上の核から第一の金属のナノ粒子を成長させ、これにより、第二の溶液から第一の金属を分離出来る。
【００２４】
第二の溶液は第一の金属の水和イオンを含むものであれば特に限定されず、例えば、環境中に存在する水や工場などの排水や廃液などを用いることができる。
本分離法においては、第二の溶液のｐＨは限定されないので、この点も利点である。第二の溶液中の第一の金属のイオンの含有量は核成長反応が可能な限り特に制限されないが、効率的な核成長の観点から、０．０２ｍｏｌ／Ｌ以上１ｍｏｌ／Ｌ以下が好ましい。
【００２５】
本発明の一態様において、第二の溶液は第二の還元剤及び第二の安定化剤を含む。
第二の還元剤は、第二の溶液中に含有される分離対象である金属（イオン）を穏やかに還元する還元力を有しているものが好ましい。例えば、アスコルビン酸、アスコルビン酸ナトリウム、ヒスチジンなどが挙げられる。還元力の観点から、アスコルビン酸が好ましい。
第二の溶液中の第二の還元剤の含有量は核成長反応が可能な限り特に制限されないが、効率的な核成長の観点から、０．００１ｍｏｌ／Ｌ以上１ｍｏｌ／Ｌ以下が好ましく、０．００５ｍｏｌ／Ｌ以上１ｍｏｌ／Ｌ以下がより好ましく、０．０１ｍｏｌ／Ｌ以上１ｍｏｌ／Ｌ以下がさらに好ましい。
【００２６】
また、第二の安定化剤は、第二の溶液中でミセルを形成し、コロイド溶液とする界面活性剤の役割を果たすため、第二の溶液中に含まれるそれぞれの金属（イオン）が結合せず、選択性の低下を抑制できるという効果、および、金属（イオン）が還元され核成長する際に、結晶同士が凝集して大きくなり過ぎないようにできるという効果を有する。第二の安定化剤は界面活性剤として通常用いられるものであれば使用可能であり、例えば、臭化ヘキサデシルトリメチルアルミニウム等の界面活性剤が挙げられる。
第二の溶液中の第二の安定化剤の含有量は核成長反応が可能な限り特に制限されないが、効率的な核成長の観点から、０．０００５ｍｏｌ／Ｌ以上１ｍｏｌ／Ｌ以下が好ましい。
金属ナノ粒子の安定化の観点から、臭化ヘキサデシルトリメチルアルミニウムが好まし
い。第二の安定化剤は１種を用いてもよいし、２種以上を組み合わせて用いてもよい。
【００２７】
核成長工程の温度は核成長反応が可能な限り特に制限されないが、効率的な核成長の観点から、０℃以上４０℃以下が好ましく、２５℃以上４０℃以下がより好ましい。
核成長工程の時間は核成長反応が可能な限り特に制限されないが、効率的な核成長の観点から、６時間以上４８時間以内が好ましく、１２時間以上２４時間以内がより好ましい。
また、核成長工程では、均一な核成長の観点から、第二の溶液に還元剤を添加後、静置することが好ましい。
【００２８】
なお、第二の還元剤及び第二の安定剤は、第一の金属の核を含む親水性ポリマーを第二の溶液に浸漬させる前に予め第二の溶液に添加してもよいし、第一の金属の核を含む親水性ポリマーを第二の溶液に浸漬してから第二の溶液に添加してもよい。例えば、第一の金属のイオンを含む第二の溶液に第二の安定化剤を添加し、第一の金属の核を含む親水性ポリマーを加え、そこに第二の還元剤を添加する。金属イオンの凝集抑制の観点から、安定化剤、親水性ポリマー、還元剤の順に第二の溶液に加えることが好ましい。
【００２９】
本発明の一態様においては、第二の溶液が、第一の金属とは異なる第二の金属のイオンを含むことで、２種類の金属を相互分離することができる。さらに、本発明は、分離対象の金属を親水性ポリマー上で核成長させることにより第二の溶液から分離するため、第二の溶液が分離対象の第一の金属とは異なる金属のイオンを２種類以上含む場合、第一の金属を、第一の金属以外の複数種の金属から相互分離可能である。
【００３０】
また、第一の金属及び第二の金属が、それぞれ、ルテニウム（Ｒｕ）、ロジウム（Ｒｈ）、オスミウム（Ｏｓ）、イリジウム（Ｉｒ）、白金（Ｐｔ）、及びパラジウム（Ｐｄ）からなる群より選ばれる相異なる金属である場合も、本発明の好ましい一態様である。すなわち、本発明の分離方法は、２種以上の白金族の金属の相互分離に好適に用いられる。
白金族元素は化学的・物理的性質が類似しているため、白金族同士の相互分離が困難である一方、同じ装置に混合して使用されることが多く、廃製品中にも同時に含まれていることが多い。本発明の方法は、これら白金族同士の相互選択分離に適用できる。したがって、本発明の一態様によれば、簡便に、選択的に白金族同士の相互分離が可能である。さらに、本発明の一態様である親水性ポリマーを用いた分離は、安全かつ無毒であり、環境適合性が高いという利点もある。
【００３１】
第二の溶液が、第一の金属とは異なる第二の金属のイオンを含む場合、第二の溶液中の第一の金属のイオンの含有量は核成長反応が可能な限り特に制限されないが、分離効率の観点から、０．０１ｍｏｌ／Ｌ以上０．５ｍｏｌ／Ｌ以下が好ましい。第二の金属の含有量は第一の金属の核成長反応を妨げない限り特に制限されないが、分離効率の観点から、０．０１ｍｏｌ／Ｌ以上０．５ｍｏｌ／Ｌ以下が好ましい。
【００３２】
図１に、第一の金属として白金、第一の還元剤として水素化ホウ素ナトリウム（ＮａＢＨ４）、第二の還元剤としてアスコルビン酸を用いた場合の本発明の一実施形態の概念図を示す。
核形成工程では、還元剤（水素化ホウ素ナトリウム）存在下で白金を含む水溶液（第一の溶液）を、金属配位ユニットと水酸基を含む親水性ポリマーに浸漬させることで、金属配位ユニットの硫黄原子上に白金が配位して核を形成する。そして、白金の核が形成された親水性ポリマーに、白金とその他の金属を含む水溶液（第二の溶液）を浸漬させ、アスコルビン酸で還元させる。そのことで、第二の溶液に含まれる白金が選択的に、核上で析出して核成長するので、第二の溶液から白金を選択的に分離することができる。
【実施例】
【００３３】
以下、本発明を実施例により更に詳細に説明するが、本発明は、その要旨を超えない限り、以下の実施例に限定されるものではない。
【００３４】
［実施例１］
１．金属配位親水性ポリマーの合成
ポリビニルアルコールとメチルイソチオシアナートをジメチルスルホキシド（ＤＭＳＯ）中、４０℃で２１時間撹拌することで金属配位親水性ポリマーを合成した。収率は１００％であった。得られたポリマーの帰属については１Ｈ  ＮＭＲスペクトルにより行い、金属配位ユニットと親水性ユニットの生成比が６：９４であることを確認した。
【００３５】
【化１】
2019137876.tif 000003
【００３６】
２．金属配位親水性ポリマー上での白金の核生成
蒸留水（４６４ｍＬ）、０．２ｗｔ％ヘキサクロロ白金（ＩＶ）酸六水和物水溶液（３６ｍＬ）を加えた溶液に細かく砕いた金属配位親水性ポリマー（０．３ｇ）を添加し、１００℃で加熱還流する。そして、還流が開始して１分後に、１ｗｔ％クエン酸ナトリウム＋０．０５ｗｔ％クエン酸水溶液（１１ｍＬ）を加え、３０秒後に、０．０８ｗｔ％水素化ホウ素ナトリウム＋１ｗｔ％クエン酸ナトリウム＋０．０５ｗｔ％クエン酸水溶液（５．５ｍＬ）を加えて、１０分間撹拌して反応させた。その後、メンブレンフィルターで減圧濾過し、蒸留水（３００ｍＬ）で１時間撹拌して洗浄し、蒸留水を捨て、さらに蒸留水（３００ｍＬ）で１時間洗浄し、蒸留水を捨て、蒸留水（５００ｍＬ）で一晩撹拌して洗浄した。その後、メンブレンフィルターを用いて減圧濾過し、一晩凍結乾燥した。
核生成後のポリマーについて、ＸＲＦ測定を行ったところ、硫黄の重量％は５４ｗｔ％であるのに対し、Ｐｔの重量％は約４６ｗｔ％であることが確認できた。核生成前後のポリマーについて、ＩＲスペクトル測定を行った結果を図２に示す。ＩＲスペクトル測定結果より、核生成前は金属配位ユニットであるチオカルボニル基のピークが１５６０ｃｍ−１に観測されたが、核生成後はチオカルボニル基の強度が減少したことから、チオカルボニル基に白金が配位していることが確認された。また、核生成後のＸＰＳスペクトルにより、０価の白金のピークのみが観測されたことから、白金は０価に還元されていることが分かった。ＸＰＳスペクトルの測定結果を図３に示す。
【００３７】
３．金属配位親水性ポリマー上での白金の核成長
ヘキサクロロ白金（ＩＶ）酸六水和物水溶液（４ｍＬ，０．０２Ｍ）、安定化剤として臭化ヘキサデシルトリメチルアンモニウム水溶液（１８ｍＬ，０．１Ｍ）、Ｌ−アスコルビン酸水溶液（０．１ｍＬ，１Ｍ）を加えた成長溶液に２．で核生成させたポリマー（０．１５ｇ）を添加した。そして、室温で２４時間浸漬させ核成長を行った。水溶液作製には全て０．１Ｍ塩酸水溶液を用いた。その後、減圧濾過し、蒸留水（３００ｍＬ）で撹拌して１時間洗浄し、蒸留水を捨て、さらに蒸留水（３００ｍＬ）で１時間洗浄し、蒸留水を捨て、最後に蒸留水（５００ｍＬ）で一晩洗浄した。その後、一晩凍結乾燥した。
蛍光Ｘ線分析から、ポリマー中の白金の重量パーセントは４６ｗｔ％から８１ｗｔ％に増加したことが確認された。核成長後のＸＰＳスペクトルを測定したところ、０価のＰｔ
のピークのみ観察されたことから、種核成長が進行していることが確認された（図４）。また、ＴＥＭ観察より、核生成後では微粒子が小さすぎで観察できなかったが、核成長後では微粒子が観察されたことから、白金が核成長していることが確認された。核生成後のＴＥＭ像を図５に示す。また、ＴＥＭ／ＥＤＳ(Energy dispersive X-ray spectrometry：エネルギー分散型Ｘ線分析)測定によりＴＥＭ像の黒い点は白金のナノ粒子であることを確認している。
【００３８】
４．白金族相互分離
分離対象の金属（第一の金属）を白金として、分離実験を行った。
ヘキサクロロ白金（ＩＶ）酸六水和物水溶液（２ｍＬ，０．０１Ｍ）、テトラクロロパラジウム（ＩＩ）酸ナトリウム水溶液（２ｍＬ，０．０１Ｍ）、安定化剤として臭化ヘキサデシルトリメチルアンモニウム水溶液（１８ｍＬ，０．１Ｍ）、Ｌ−アスコルビン酸水溶液（０．１ｍＬ，１Ｍ）を加えた成長溶液に２．で核生成させたポリマー（０．１５ｇ）を添加した。そして、室温で、２４時間浸漬させ、核成長を行った。水溶液作製には全て０．１Ｍ塩酸水溶液を用いた。その後、減圧濾過し、蒸留水（３００ｍＬ）で撹拌して１時間洗浄し、蒸留水を捨て、さらに蒸留水（３００ｍＬ）で１時間洗浄し、蒸留水を捨て、最後に蒸留水（５００ｍＬ）で一晩洗浄した。その後、一晩凍結乾燥した。
２４時間静置後のＸＲＦ測定の結果より、白金が選択的に分離できていることが明らかとなった（図６参照）。
【００３９】
他の金属イオン（ロジウム、オスミウム、イリジウムまたはパラジウム）との混合水溶液において上記と同様の実験を行ったところ、すべてにおいて白金が選択的に分離できることが明らかとなった。結果を図７に示す。なお、各金属イオンの濃度はそれぞれ０．０００４４２ｍｏｌ／Ｌとした。
【００４０】
［実施例２］
分離対象の金属（第一の金属）を白金からパラジウムに変えて同様に分離実験を行った。
それぞれの白金族元素に対して、パラジウムが選択的に分離できることが確認された。結果を図８に示す。
【００４１】
これらの結果より、核を選択することにより白金族混合物から目的の金属を選択的に分離できることが明らかとなった。
従来技術である溶媒抽出法では、一種類の配位子に対して一つの白金族元素しか分離することができない。これに対し、本手法ではポリマー上の核となる金属を変えることにより、様々な目的の金属を分離できるという利点がある。
【産業上の利用可能性】
【００４２】
本発明の一態様である金属の分離方法は廃家電製品や、工業排水からの金属のリサイクル等に用いることができ、特に、自動車排気ガス浄化触媒からの白金族の相互分離・回収、海水中・工業排水からの白金族の回収、有機エレクトロニクス材料等に用いられる白金族触媒の回収に有用である。
【図１】
2019137876.tif 000004
【図２】
2019137876.tif 000005
【図３】
2019137876.tif 000006
【図４】
2019137876.tif 000007
【図５】
2019137876.tif 000008
【図６】
2019137876.tif 000009
【図７】
2019137876.tif 000010
【図８】
2019137876.tif 000011